МЕТАЛЛИЗИРОВАННАЯ БУМАГА ИЗ УГЛЕРОДНЫХ НАНОТРУБОК
METALLIZED PAPER FROM CARBON NANOTUBES

Изобретение относится к композиционным материалам, содержащим в своем составе углеродные нанотрубки, и может использоваться в различных отраслях промышленности, преимущественно - в электротехнике, например в литий-ионных аккумуляторах, или в электрических кабелях связи коаксиального типа, где важное значение имеет масса кабеля.
Известна бумага из углеродных нанотрубок, представляющая собой тонкий лист, сделанный из пучков углеродных нанотрубок. В литературе такой материал называют «Buckypaper» или «Bucky paper» [Richard Е. Smalley et al. / Science / Vol 280 / 1998 / p. 1253; M. Endo et al. / Nature / Vol 433 / 2005 / p. 476].
Вышеупомянутая бумага является электропроводящей, обладает гибкостью и небольшой удельной массой. Благодаря этим свойствам, она может использоваться, например, в электрических кабелях связи коаксиального типа в качестве внешнего проводника, как описано в патенте US 7459627 (МПК Н01В 7/00). Использование бумаги из углеродных нанотрубок в качестве внешнего проводника позволяет снизить массу кабеля. Однако такой внешний проводник значительно уступает проводнику, изготовленному из чистого металла, по величине электропроводности. Например, электропроводность бумаги из одностенных углеродных нанотрубок составляет 45 См/см [Sakurai et al. / Nanoscale Research Letters / Vol 8 / 2013 / 546], что на четыре порядка меньше, чем электропроводность меди - 595000 См/см [Электротехнический справочник. Т. 1. Общие вопросы. Электротехнические материалы / Под общей редакцией профессоров МЭИ / 6-е изд. / Москва: Энергия, 1980. / С. 353. / с. 520]. Показатели прочности на разрыв для вышеупомянутой бумаги достигают 52 МПа.
Для повышения электропроводности изготавливают бумагу из углеродных нанотрубок, включающую наночастицы металла. Это достигается различными способами. Например, пленку из углеродных нанотрубок с наночастицами металла (золото (Au), серебро (Ag), платина (Pt), палладий (Pd) или медь (Cu)), получают на гибкой подложке при нанесении смеси из дисперсии углеродных нанотрубок и раствора металлического предшественника [заявка US 20090008712, МПК B05D 5/12, H01L 29/786, Н01В 1/04]. При последующей термической обработке металлический предшественник, адсорбированный на поверхности углеродных нанотрубок, восстанавливается до наночастиц металла. В результате, получается композиционный материал в виде тонкой пленки, содержащей углеродные нанотрубки с адсорбированными частицами металла во всем объеме материала. Тем не менее, такой подход не приводит к значительному росту электропроводности материала.
За прототип изобретения выбрана бумага из углеродных нанотрубок [М. Endo et al. / Nature / Vol 433 / 2005 / p. 476].
Недостатками прототипа является то, что бумага из углеродных нанотрубок характеризуется невысокими показателями прочности на разрыв и электропроводности (типичные значения указаны выше). Также возможность ее применения ограничивается тем, что для соединения бумаги с металлическими деталями не может использоваться пайка.
Изобретение решает задачу создания композиционного материала на основе бумаги из углеродных нанотрубок, обладающего электропроводностью, сравнимой с электропроводностью металлов, небольшой удельной массой, повышенной прочностью на разрыв, и возможностью использования пайки для соединения с различными деталями.
2
Поставленная задача решается тем, что предлагается бумага из углеродных нанотрубок, содержащая одностенные углеродные нанотрубки и связующую добавку, причем, по меньшей мере на одну из сторон бумаги нанесено металлическое покрытие путем осаждения на нее металла таким образом, чтобы поверхностная плотность металлического покрытия составляла не менее 0,9 г/м.
Вышеупомянутая бумага с металлическим покрытием может содержать не менее 20 масс. % связующих добавок, повышающих ее прочность.
В качестве связующих добавок могут быть использованы синтетические полимеры, например, поливинилпирролидон, поливинилденфторид, поливиниловый спирт, поливинилхлорид, полиакрилонитрил и т.п., не ограничиваясь приведенными примерами, или карбоновые кислоты, например капроновая или акриловая кислота, или нитрилы кислот, например ацетонитрил, и т.п., не ограничиваясь приведенными примерами.
Кроме этого, бумага с металлическим покрытием может содержать одностенные углеродные нанотрубки в количестве не менее 20 масс. %. При более низком содержании углеродных нанотрубок в бумаге электропроводность и прочность бумаги падает.
Металлическое покрытие может быть нанесено как на одну, так и на обе стороны бумаги из углеродных нанотрубок одним из следующих способов: химическое или электрохимическое осаждение, физическое осаждение из газовой фазы.
В зависимости от используемого способа осаждения, металл покрытия может быть выбран из следующего ряда: алюминий, или никель, или медь, или серебро, или комбинация по меньшей мере двух из перечисленных металлов.
Важнейшими характеристиками для бумаги из углеродных нанотрубок с металлическим покрытием являются электропроводность и прочность (усилие на разрыв).

Так как бумага из углеродных нанотрубок с металлическим покрытием является композиционным материалом, то ее электропроводность, в первую очередь, определяется электропроводностью нанесенного металла. На основании измеренной величины сопротивления (R) композита (металлизированной бумаги из углеродных нанотрубок), рассчитывается удельное сопротивление на квадрат из расчета геометрических размеров образца по формуле R=R⋅W/L, где W - ширина образца, L - длина образца, и R составляет не более 0,5 Ом/. Для сравнения - удельное сопротивление на квадрат бумаги из углеродных нанотрубок без металлического покрытия составляет не более 2,5 Ом/, а для медной фольги R=0,008 Ом/.
Прочность бумаги с металлическим покрытием измеряется усилием на разрыв, отнесенным на 1 мм ее ширины, и составляет не менее 0,05 Н, что соответствует прочности на разрыв для бумаги с металлическим покрытием не менее 50 МПа. Это сравнимо с величиной прочности на разрыв для бумаги без металлического покрытия.
Толщина бумаги с металлическим покрытием составляет не менее 2 μм.
Бумага с металлическим покрытием может быть выполнена из нескольких слоев, на каждый из которых нанесено металлическое покрытие.
Бумага с металлическим покрытием может быть изготовлена, например, электрохимическим способом (на примере нанесения медного покрытия). Для этого в раствор электролита опускают медную фольгу, бумагу из углеродных нанотрубок и подают разность потенциалов. При пропускании электрического тока через раствор электролита происходит восстановление металлической меди на бумаге из углеродных нанотрубок с образованием сплошного покрытия из металла. После завершения электролиза бумага с металлическим покрытием промывается дистиллированной водой. Приготовленный образец бумаги с металлическим покрытием далее подвергают сушке при повышенной температуре.
Полученная бумага из углеродных нанотрубок с металлическим покрытием обладает электропроводностью, сравнимой с электропроводностью металла, небольшой удельной массой и повышенными механическими свойствами, в частности, прочностью на разрыв. Благодаря этим свойствам бумага с металлическим покрытием может применяться, например, при электромагнитном экранировании в электрических кабелях связи коаксиального типа.
Предлагаемое изобретение подтверждается нижеприведенным примером, который иллюстрирует, но не ограничивает его собой.
ПРИМЕР
2+
0
2
Для приготовления раствора электролита 30 грамм медного купороса и 3 грамма 98% серной кислоты растворяют в 100 мл дистиллированной воды при постоянном перемешивании. В раствор приготовленного электролита опускают медную фольгу и бумагу из углеродных нанотрубок. На медную фольгу подают положительный потенциал (анод), на бумагу из углеродных нанотрубок подают отрицательный потенциал (катод). При пропускании электрического тока (не менее 1 Ампера) через раствор электролита ионы меди Cu диффундируют к катоду и осаждаются на бумаге из углеродных нанотрубок в виде частиц металлической меди Cu, образуя сплошное металлическое покрытие. Данный процесс может занимать по времени не менее 10 секунд, в зависимости от требуемой толщины металлического покрытия и достижения плотности металлического покрытия не менее 0,9 г/м.
После завершения электролиза и нанесения металлического покрытия бумагу из углеродных нанотрубок вынимают из раствора электролита и неоднократно промывают дистиллированной водой при температуре 80°С. Приготовленный образец далее сушат при температуре 140°С, в течение 2 часов.
Измеренное удельное сопротивление на квадрат полученной бумаги с металлическим покрытием составило не более 0,01 Ом/, что в 50 раз меньше, чем удельное сопротивление на квадрат бумаги без металлического покрытия.
Измеренное усилие на разрыв, отнесенное на 1 мм ширины полученной бумаги с металлическим покрытием составило не менее 0,1 Н, по сравнению с 0,08 Н для бумаги без металлического покрытия.